(57)【要約】本発明は、低粘度であり、得られる硬化物において優れた機械特性及び耐熱性を有する多官能フェノール樹脂、多官能エポキシ樹脂、これを含有する硬化性樹脂組成物、およびその硬化物を提供する。具体的には、芳香環上に置換基を有していてもよいナフトール構造と、芳香環上の置換基としてメチル基を有していてもよいカテコール構造とが、置換基を有していてもよいメチレン基を介して結合してなることを特徴とする多官能フェノール樹脂、これをエポキシ化した多官能エポキシ樹脂、これらの何れかを含有する硬化性樹脂組成物、およびその硬化物である。
2021079711.tif 000002
【特許請求の範囲】
【請求項１】
芳香環上に置換基を有していてもよいナフトール構造と、芳香環上の置換基としてメチル基を有していてもよいカテコール構造とが、置換基を有していてもよいメチレン基を介して結合してなることを特徴とする多官能フェノール樹脂。
【請求項２】
下記構造式（１）で表されるものである請求項１記載の多官能フェノール樹脂。
【化１】
2021079711.tif 000012
〔構造式（１）中、Ｒは水素原子、アルキル基又はアリール基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
【請求項３】
前記構造式（１）におけるＲ、Ｒ１、Ｒ２が水素原子である請求項２記載の多官能フェノール樹脂。
【請求項４】
請求項１〜３のいずれか１項記載の多官能フェノール樹脂と、硬化剤（Ｘ）とを含有することを特徴とする硬化性樹脂組成物。
【請求項５】
芳香環上に置換基を有していてもよいナフトール構造と、芳香環上の置換基としてメチル基を有していてもよいカテコール構造とが、置換基を有していてもよいメチレン基を介して結合してなる多官能フェノール化合物と、エピハロヒドリンとの反応物であることを特徴とする多官能エポキシ樹脂。
【請求項６】
下記構造式（２）で表されるものである請求項５記載の多官能エポキシ樹脂。
【化２】
2021079711.tif 000013
〔構造式（２）中、Ｇはグリシジル基であり、Ｒは水素原子、アルキル基又はアリール基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
【請求項７】
前記構造式（１）におけるＲ、Ｒ１、Ｒ２が水素原子である請求項６記載の多官能エポキシ樹脂。
【請求項８】
請求項５〜７の何れか１項記載の多官能エポキシ樹脂と、硬化剤（Ｙ）とを含有することを特徴とする硬化性樹脂組成物。
【請求項９】
請求項４又は８記載の硬化性樹脂組成物の硬化物。
【請求項１０】
請求項４又は８記載の硬化性樹脂組成物と強化繊維とを含有する繊維強化複合材料。
【請求項１１】
請求項１０記載の繊維強化複合材料の硬化物である繊維強化成形品。
【請求項１２】
請求項４又は８記載の硬化性樹脂組成物と無機充填材とを含有する半導体封止材料。
【請求項１３】
請求項１２に記載の半導体封止材料の硬化物を含有する半導体装置。
【請求項１４】
請求項４又は８記載の硬化性樹脂組成物と補強基材とを有する含浸基材の半硬化物であるプリプレグ。
【請求項１５】
請求項４又は８記載のエポキシ樹脂組成物の板状賦形物と銅箔とからなる回路基板。
【請求項１６】
請求項４又は８記載のエポキシ樹脂組成物の硬化物と基材フィルムとからなるビルドアップフィルム。
【発明の詳細な説明】
【技術分野】
【０００１】
本発明は、得られる硬化物の耐熱性、機械強度に優れ、複合材用途や電材用途等に好適に用いることができる多官能フェノール樹脂、多官能エポキシ樹脂、それらを含む硬化性樹脂組成物及びその硬化物に関する。
【背景技術】
【０００２】
フェノール樹脂やエポキシ樹脂は、接着剤や、成形材料、塗料等の材料に用いられている他、得られる硬化物が耐熱性や機械強度、耐湿性などに優れる点から繊維強化複合材料等の複合材用途や半導体封止材、やプリント配線板用絶縁材料等の電気・電子分野で幅広く用いられている。【０００３】
近年、強化繊維で強化した繊維強化樹脂成形品は、軽量でありながら機械強度に優れるといった特徴が注目され、自動車や航空機、船舶等の筐体或いは各種部材をはじめ、様々な構造体用途での利用が拡大している。前記繊維強化樹脂成形品は、フィラメントワインディング法、プレス成形法、ハンドレイアップ法、プルトルージョン法、ＲＴＭ法などの成形方法にて繊維強化複合材料を成形し、製造することができる。【０００４】
前記繊維強化複合材料は、強化繊維に樹脂を含浸させたものである。前記繊維強化複合材料に用いられる樹脂には、常温での安定性、硬化物の耐久性や強度等が求められることから、一般的には、不飽和ポリエステル樹脂、ビニルエステル樹脂、エポキシ樹脂等の熱硬化性樹脂が用いられている。これらの中でも、エポキシ樹脂は、高い強度及び弾性率、並びに優れた耐熱性を有することから繊維強化複合材料用樹脂として様々な用途において実用化が進んでいる。【０００５】
前記繊維強化複合材料用のエポキシ樹脂としては、上述の通り、樹脂を強化繊維に含浸させて用いることから、低粘度であることが求められる。また、繊維強化樹脂成形品として、自動車等におけるエンジン周りの構造部品や、電線コア材に用いられる場合には、繊維強化樹脂成形品が過酷な使用環境に長期間耐えうるよう、硬化物における耐熱性や機械強度に優れる樹脂が求められる。【０００６】
前述のような、低粘度と、硬化物の機械強度等のバランスの観点からは、例えば、１，２，４−トリヒドロキシベンゼンをエポキシ化して得られるエポキシ樹脂を含有するエポキシ樹脂組成物が提供されている（例えば、特許文献１参照。）。また、２価フェノールのグリシジルエーテルと、３官能以上のグリシジルアミン型エポキシ樹脂を併用して硬化剤と組み合わせてなるエポキシ樹脂組成物も知られている（例えば、特許文献２参照。）。しかし、前記特許文献１、及び２で提供されているエポキシ樹脂組成物は、強化繊維への含浸性が高く、硬化物における耐熱性や機械強度にも一定の性能を発現するものの、昨今ますます高まる要求特性を満足するものではなかった。
【先行技術文献】
【特許文献】
【０００７】
【特許文献１】国際公開第２０１９／０１３０８１号
【特許文献２】国際公開第２０１６／１４８１７５号
【発明の概要】
【発明が解決しようとする課題】
【０００８】
従って、本発明が解決しようとする課題は、低粘度であり、得られる硬化物において優れた機械特性及び耐熱性を有する多官能フェノール樹脂、多官能エポキシ樹脂、これを含有する硬化性樹脂組成物、およびその硬化物を提供することである。
【課題を解決するための手段】
【０００９】
本発明者らは、前記課題を解決するため、鋭意検討した結果、１分子中にナフトール構造とカテコール構造とを有する多官能性の樹脂を用いると、硬化物の耐熱性と機械特性、特に弾性率が高くなることを見出し、本発明を完成するに至った。【００１０】
即ち、本発明は、芳香環上に置換基を有していてもよいナフトール構造と、芳香環上の置換基としてメチル基を有していてもよいカテコール構造とが、置換基を有していてもよいメチレン基を介して結合してなることを特徴とする多官能フェノール樹脂、これを含有する硬化性樹脂組成物、およびその硬化物を提供するものである。【００１１】
更に本発明は、芳香環上に置換基を有していてもよいナフトール構造と、芳香環上の置換基としてメチル基を有していてもよいカテコール構造とが、置換基を有していてもよいメチレン基を介して結合してなることを特徴とする多官能エポキシ樹脂、これを含有する硬化性樹脂組成物、およびその硬化物を提供するものである。
【発明の効果】
【００１２】
本発明によれば、低粘度であり、かつ硬化物の耐熱性、機械特性が良好であって、繊維強化複合材料や半導体封止材料等に好適に用いることができる多官能フェノール樹脂、多官能エポキシ樹脂、これらを含有する硬化性樹脂組成物とその硬化物を提供できる。
【図面の簡単な説明】
【００１３】
【図１】図１は実施例４で得られた多官能エポキシ樹脂（Ａ−１）のＧＰＣチャートである。
【図２】図２は実施例４で得られた多官能エポキシ樹脂（Ａ−１）の１３Ｃ−ＮＭＲスペクトルである。
【図３】図３は実施例４で得られた多官能エポキシ樹脂（Ａ−１）のＦＤ−ＭＳスペクトルである。
【図４】図４は実施例５で得られた多官能エポキシ樹脂（Ａ−２）のＧＰＣチャートである。
【図５】図５は実施例６で得られた多官能エポキシ樹脂（Ａ−３）のＧＰＣチャートである。
【発明を実施するための形態】
【００１４】
以下、本発明を詳細に説明する。
＜多官能フェノール樹脂＞
本発明の多官能フェノール樹脂は、芳香環上に置換基を有していてもよいナフトール構造と、芳香環上の置換基としてメチル基を有していてもよいカテコール構造とが、置換基を有していてもよいメチレン基を介して結合してなることを特徴とする。
【００１５】
前記多官能フェノール樹脂は、１分子中にフェノール性水酸基を３個以上有するものであり、また、ベンゼン環とナフタレン環とを有することから、硬化物における架橋密度が向上するとともに、ベンゼン環上の水酸基が隣接することによって、水素結合が働きやすくなることから、弾性率も向上すると考えられる。
【００１６】
前記ベンゼン環、ナフタレン環上には、水酸基以外の置換基を有していてもよいが、硬化物における架橋密度が向上し、より耐熱性に優れる観点からは、置換基を有していないことが好ましい。また、原料入手の容易性、反応性の観点からは、ベンゼン環とナフタレン環との連結部は、置換基を有さないメチレン基であることがより好ましい。
【００１７】
前記多官能フェノール樹脂としては、例えば、下記構造式（１）で表されるものを挙げることができる。
【００１８】
【化１】
2021079711.tif 000003
〔構造式（１）中、Ｒは水素原子、アルキル基又はアリール基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
なお、前記式（１）において、ナフタレン環と置換基を有していてもよいメチレン基との結合位置は任意であり、水酸基を有する環上であっても、水酸基を有さない環上で結合していてもよいことを示すものである。また、ｌが２以上の場合、同一構造であっても異なる構造であってもよい。
【００１９】
前記構造式（１）中のＲは、水素原子、アルキル基、またはアリール基であり、アルキル基としては例えば、メチル基、エチル基、プロピル基、ブチル基、ペンチル基、へキシル基、シクロへキシル基等が挙げられ、アリール基としては例えば、フェニル基、アルコキシフェニル基、トリル基、キシリル基、ナフチル基等が挙げられる。後述する製法において、原料入手の容易性、および反応性の観点、並びに得られる硬化物の耐熱性の観点からはＲは水素原子、メチル基、エチル基であることが好ましく、水素原子であることが特に好ましい。
【００２０】
また前記構造式（１）中のＲ１は水素原子またはメチル基であるが、得られる硬化物の耐熱性と弾性率とのバランスの観点から、ベンゼン環上に置換基がないことが好ましいため、水素原子であることが特に好ましい。
【００２１】
更に、前記構造式（１）中のＲ２は水素原子またはアルキル基であり、アルキル基としては、炭素原子数１〜６のアルキル基であることが好ましく、例えば、メチル基、エチル基、プロピル基、ブチル基、ペンチル基、へキシル基が挙げられる。後述する製法において、原料入手の容易性、および反応性の観点、並びに得られる硬化物の耐熱性と弾性率のバランスの観点からは、ナフタレン環上に置換基がないことが好ましいため、水素原子であってかつｍが６であることが特に好ましい。
【００２２】
前記多官能フェノール樹脂の水酸基当量としては、得られる硬化物の耐熱性により優れる観点から９０〜１１０ｇ／ｅｑの範囲であることかが好ましく、特に９０〜１００ｇ／ｅｑの範囲であることが好ましい。
【００２３】
また、前記多官能フェノール樹脂の軟化点としては、取り扱い容易性の観点から、８５〜１１０℃の範囲であることが好ましく、特に９０〜１０５℃の範囲であることが好ましい。
【００２４】
更に、前記多官能フェノール樹脂の１５０℃における溶融粘度としては、取り扱い容易性の観点から、１〜２０ｄＰａ・ｓの範囲であることが好ましく、特に１〜１０ｄＰａ・ｓの範囲であることが好ましい。
【００２５】
＜多官能エポキシ樹脂＞
本発明の多官能エポキシ樹脂は、芳香環上に置換基を有していてもよいナフトール構造と、芳香環上の置換基としてメチル基を有していてもよいカテコール構造とが、置換基を有していてもよいメチレン基を介して結合してなる多官能フェノール樹脂と、エピハロヒドリンとの反応物であることを特徴とする。
【００２６】
前記多官能エポキシ樹脂は、１分子中にグリシジルエーテル基を２個以上有するものであり、また、ベンゼン環とナフタレン環とを有することから、硬化物における架橋密度が向上するとともに近接するグリシジルエーテル基と硬化剤との硬化反応時に生成する水酸基も近接する。その結果として、水素結合がより強く作用し、硬化物の弾性率も向上すると考えられる。
【００２７】
前記ベンゼン環、ナフタレン環上には、グリシジルエーテル基以外の置換基を有していてもよいが、硬化物における架橋密度が向上し、より耐熱性に優れる観点からは、置換基を有していないことが好ましい。また、原料入手の容易性、反応性の観点からは、ベンゼン環とナフタレン環との連結部は、置換基を有さないメチレン基であることがより好ましい。
【００２８】
前記多官能エポキシ樹脂としては、例えば、下記構造式（２）で表されるものを挙げることができる。
【００２９】
【化２】
2021079711.tif 000004
〔構造式（２）中、Ｇはグリシジル基であり、Ｒは水素原子、アルキル基又はアリール基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
なお、前記式（１）において、ナフタレン環と置換基を有していてもよいメチレン基との結合位置は任意であり、水酸基を有する環上であっても、水酸基を有さない環上で結合していてもよいことを示すものである。また、ｌが２以上の場合、同一構造であっても異なる構造であってもよい。
【００３０】
前記構造式（２）中のＲは、水素原子、アルキル基、またはアリール基であり、アルキル基としては例えば、メチル基、エチル基、プロピル基、ブチル基、ペンチル基、へキシル基、シクロへキシル基等が挙げられ、アリール基としては例えば、フェニル基、アルコキシフェニル基、トリル基、キシリル基、ナフチル基等が挙げられる。後述する製法において、原料入手の容易性、および反応性の観点、並びに得られる硬化物の耐熱性の観点からはＲは水素原子、メチル基、エチル基であることが好ましく、水素原子であることが特に好ましい。
【００３１】
また前記構造式（２）中のＲ１は水素原子またはメチル基であるが、得られる硬化物の耐熱性と弾性率とのバランスの観点から、ベンゼン環上に置換基がないことが好ましいため、水素原子であることが特に好ましい。
【００３２】
更に、前記構造式（２）中のＲ２は水素原子またはアルキル基であり、アルキル基としては、炭素原子数１〜６のアルキル基であることが好ましく、例えば、メチル基、エチル基、プロピル基、ブチル基、ペンチル基、へキシル基が挙げられる。後述する製法において、原料入手の容易性、および反応性の観点、並びに得られる硬化物の耐熱性と弾性率のバランスの観点からは、ナフタレン環上に置換基がないことが好ましいため、水素原子であってかつｍが６であることが特に好ましい。
【００３３】
前記多官能エポキシ樹脂のエポキシ当量としては、得られる硬化物の耐熱性により優れる観点から１６０〜２１０ｇ／ｅｑの範囲であることかが好ましく、特に１７０〜２００ｇ／ｅｑの範囲であることが好ましい。
【００３４】
また、前記多官能エポキシ樹脂の１５０℃における溶融粘度としては、取り扱い容易性の観点から、０．１〜２ｄＰａ・ｓの範囲であることかが好ましく、特に０．１〜１ｄＰａ・ｓの範囲であることが好ましい。
【００３５】
本発明での多官能エポキシ樹脂は、中間体の多官能フェノール樹脂とエピハロヒドリンとを反応させて水酸基をグリシジルエーテル化するものであるが、この反応時に、副反応が起こり、カテコール構造における隣接する水酸基同士が環化することがある。このような副生成物を含むことにより、グリシジルエーテル化反応後のエポキシ樹脂がより低粘度になることがあり、また得られる硬化物における弾性率の向上にも寄与するため、副生成物を含んだままで樹脂組成物とすることも好ましい。
【００３６】
前記の環化によって得られる分子構造としては、例えば、下記構造式で表されるものを挙げることができる。
【００３７】
【化３】
2021079711.tif 000005
【００３８】
＜多官能フェノール樹脂の製造方法＞
本発明の多官能フェノール樹脂の製造方法としては、特に限定されるものではないが、ナフトール化合物とカテコール化合物とアルデヒド化合物とを反応させる方法が挙げられる。
【００３９】
前記ナフトール化合物としては、置換基を有していてもよいα−ナフトール、β−ナフトール、各種ジヒドロキシナフタレンが挙げられるが、反応性の観点から、無置換のβ−ナフトールを用いることが好ましい。
【００４０】
またカテコール化合物としては、メチル基を有していてもいが、無置換のカテコールを用いることが反応性の観点から好ましい。
【００４１】
更にアルデヒド化合物としては、例えば、ホルムアルデヒド、トリオキサン、アセトアルデヒド、プロピオンアルデヒド、テトラオキシメチレン、ポリオキシメチレン、クロラール、ヘキサメチレンテトラミン等が挙げられる。これらはそれぞれ単独で用いても良いし、２種類以上を併用しても良い。中でも、反応性に優れることからホルムアルデヒドを用いることが好ましい。ホルムアルデヒドは水溶液の状態であるホルマリンとして用いても、固形の状態であるパラホルムアルデヒドとして用いても、どちらでも良い。
【００４２】
前記原料の使用割合としては、分子量分布制御の観点から、ナフトール化合物１モルに対して、アルデヒド化合物を０．８０〜２．００モルの範囲で用いることが好ましく、特に１．００〜１．５０モルの範囲で用いることが好ましい。
【００４３】
また、ナフトール化合物とカテコール化合物との使用割合としては、分子量分布制御の観点からナフトール化合物／カテコール化合物＝１．０／１．２〜１．０／５．０の範囲で用いることが好ましい。
【００４４】
前記反応は、通常のノボラック化反応と同様の条件で実施することができる。より効率よく目的の樹脂が得られる観点からは、溶剤としては、トルエン、キシレン、メチルイソブチルケトン、イソプロピルアルコール、ｎ−ブタノール、プロピレングリコールモノメチルエーテル、エチレングリコール、プロピレングリコール、ジエチレングリコール等を用いることができる。溶剤は、原料のナフトール化合物、カテコール化合物の使用量の合計に対し０．１〜１０質量倍の範囲で用いることが好ましい。
【００４５】
更に、反応には、触媒を用いることもできる。触媒としては例えば、塩酸、硫酸、リン酸などの無機酸やシュウ酸、パラトルエンスルホン酸、メタンスルホン酸、トリフルオロメタンスルホン酸などの有機酸などが挙げられる。触媒の使用量としては、ナフトール化合物とカテコール化合物の総質量の０．０１質量％〜２０質量％の範囲であることが好ましい。
【００４６】
反応温度としては、１２０〜１８０℃の範囲であることが好ましく、反応で生成する水は留去しながら実施することが好ましい。反応時間は、通常２〜１６時間であり、３〜１２時間であることがより好ましい。
【００４７】
前記反応によって、前記構造式（１）で表される多官能フェノール樹脂が得られるが、その他副生成物として、例えば、下記構造式で表されるものを含むことがある。
【００４８】
【化４】
2021079711.tif 000006
【００４９】
このような副生成物を除去して、前記構造式（１）で表される化合物のみを取り出して用いてもよいが、副生成物を含んだまま後述する硬化性樹脂組成物として用いることもできる。
【００５０】
＜多官能エポキシ樹脂の製造方法＞
本発明の多官能エポキシ樹脂は、前述の方法で得られた多官能フェノール樹脂をエポキシ化する方法により得ることができる。
【００５１】
また、本発明の効果を損なわない範囲で、その他のフェノール類を併用してもよい。
【００５２】
本発明の多官能エポキシ樹脂の製造方法は、前記のように本発明の多官能フェノール樹脂をエピハロヒドリンと反応させてエポキシ化するエポキシ樹脂の製造方法であり、エポキシ化の方法は公知技術を適宜適用することができる。
【００５３】
例えば、エピハロヒドリンは、多官能フェノール樹脂に含まれる水酸基１モルに対し、１〜１０モルを添加し、更に、原料の水酸基１モルに対し０．９〜２．０モルの塩基性触媒を一括添加または徐々に添加しながら２０〜１２０℃の温度で０．５〜１０時間反応させる方法が挙げられる。この塩基性触媒は固形でもその水溶液を使用してもよく、水溶液を使用する場合は、連続的に添加すると共に、反応混合物中から減圧下、または常圧下、連続的に水及びエピハロヒドリン類を留出せしめ、更に分液して水は除去しエピハロヒドリン類は反応混合物中に連続的に戻す方法でもよい。
【００５４】
なお、工業生産を行う際、エポキシ樹脂生産の初バッチでは仕込みに用いるエピハロヒドリン類の全てが新しいものであるが、次バッチ以降は、粗反応生成物から回収されたエピハロヒドリン類と、反応で消費される分で消失する分に相当する新しいエピハロヒドリン類とを併用することが好ましい。この際、グリシドール等、エピクロルヒドリンと水、有機溶剤等との反応により誘導される不純物を含有していても良い。この時、使用するエピハロヒドリンは特に限定されないが、例えば、エピクロルヒドリン、エピブロモヒドリン、β−メチルエピクロルヒドリン等が挙げられる。これらの中でも、工業的に入手が容易なことからエピクロルヒドリンが好ましい。
【００５５】
また、前記塩基性触媒は、具体的には、アルカリ土類金属水酸化物、アルカリ金属炭酸塩及びアルカリ金属水酸化物等が挙げられる。特にエポキシ樹脂合成反応の触媒活性に優れる点からアルカリ金属水酸化物が好ましく、例えば水酸化ナトリウム、水酸化カリウム等が挙げられる。使用に際しては、これらの塩基性触媒を１０質量％〜５５質量％程度の水溶液の形態で使用してもよいし、固形の形態で使用しても構わない。また、有機溶媒を併用することにより、エポキシ樹脂の合成における反応速度を高めることができる。このような有機溶媒としては特に限定されないが、例えば、アセトン、メチルエチルケトン等のケトン類、メタノール、エタノール、１−プロピルアルコール、イソプロピルアルコール、１−ブタノール、セカンダリーブタノール、ターシャリーブタノール等のアルコール類、メチルセロソルブ、エチルセロソルブ等のセロソルブ類、テトラヒドロフラン、１、４−ジオキサン、１、３−ジオキサン、ジエトキシエタン等のエーテル類、アセトニトリル、ジメチルスルホキシド、ジメチルホルムアミド等の非プロトン性極性溶媒等が挙げられる。これらの有機溶媒は、それぞれ単独で使用してもよいし、また、極性を調製するために適宜二種以上を併用してもよい。
【００５６】
続いて、前述のエポキシ化反応の反応物を水洗後、加熱減圧下、蒸留によって未反応のエピハロヒドリンや併用する有機溶媒を留去する。また更に加水分解性ハロゲンの少ないエポキシ樹脂とするために、得られたエポキシ樹脂を再びトルエン、メチルイソブチルケトン、メチルエチルケトンなどの有機溶媒に溶解し、水酸化ナトリウム、水酸化カリウムなどのアルカリ金属水酸化物の水溶液を加えてさらに反応を行うこともできる。この際、反応速度の向上を目的として、４級アンモニウム塩やクラウンエーテル等の相関移動触媒を存在させてもよい。相関移動触媒を使用する場合のその使用量としては、用いるエポキシ樹脂に対して０．１質量％〜３．０質量％の範囲が好ましい。反応終了後、生成した塩を濾過、水洗などにより除去し、更に、加熱減圧下トルエン、メチルイソブチルケトンなどの溶剤を留去することにより高純度のエポキシ樹脂を得ることができる。
【００５７】
＜多官能フェノール樹脂を含有する硬化性樹脂組成物＞
本発明の多官能フェノール樹脂は、水酸基と反応する官能基を有する、その他の化合物、すなわち硬化剤（Ｘ）を併用することで、硬化性樹脂組成物とすることができる。硬化性樹脂組成物は、接着剤や塗料、フォトレジスト、プリント配線基板、半導体封止材料等の各種の電気・電子部材用途に好適に用いることが出来る。
【００５８】
前記硬化剤（Ｘ）としては、例えば、メチロール基、アルコキシメチル基、アシロキシメチル基から選ばれる少なくとも一つの基で置換されたメラミン化合物、グアナミン化合物、グリコールウリル化合物、ウレア化合物、レゾール樹脂、エポキシ樹脂、イソシアネート化合物、アジド化合物、アルケニルエーテル基等の２重結合を含む化合物、酸無水物、オキサゾリン化合物等が挙げられる。
【００５９】
前記メラミン化合物は、例えば、ヘキサメチロールメラミン、ヘキサメトキシメチルメラミン、ヘキサメチロールメラミンの１〜６個のメチロール基がメトキシメチル化した化合物、ヘキサメトキシエチルメラミン、ヘキサアシロキシメチルメラミン、ヘキサメチロールメラミンのメチロール基の１〜６個がアシロキシメチル化した化合物等が挙げられる。
【００６０】
前記グアナミン化合物は、例えば、テトラメチロールグアナミン、テトラメトキシメチルグアナミン、テトラメトキシメチルベンゾグアナミン、テトラメチロールグアナミンの１〜４個のメチロール基がメトキシメチル化した化合物、テトラメトキシエチルグアナミン、テトラアシロキシグアナミン、テトラメチロールグアナミンの１〜４個のメチロール基がアシロキシメチル化した化合物等が挙げられる。
【００６１】
前記グリコールウリル化合物は、例えば、１，３，４，６−テトラキス（メトキシメチル）グリコールウリル、１，３，４，６−テトラキス（ブトキシメチル）グリコールウリル、１，３，４，６−テトラキス（ヒドロキシメチル）グリコールウリル等が挙げられる。
【００６２】
前記ウレア化合物は、例えば、１，３−ビス（ヒドロキシメチル）尿素、１，１，３，３−テトラキス（ブトキシメチル）尿素及び１，１，３，３−テトラキス（メトキシメチル）尿素等が挙げられる。
【００６３】
前記レゾール樹脂は、例えば、フェノール、クレゾールやキシレノール等のアルキルフェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とをアルカリ性触媒条件下で反応させて得られる重合体が挙げられる。
【００６４】
前記エポキシ樹脂は、例えば、ビスフェノールＡ型エポキシ樹脂、ビスフェノールＦ型エポキシ樹脂、ビフェニル型エポキシ樹脂、テトラメチルビフェニル型エポキシ樹脂、ポリヒドロキシナフタレン型エポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール付加反応型エポキシ樹脂、フェノールアラルキル型エポキシ樹脂、ナフトールノボラック型エポキシ樹脂、ジグリシジルオキシナフタレン、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール樹脂型エポキシ樹脂、ビフェニル変性ノボラック型エポキシ樹脂、１，１−ビス（２，７−ジグリシジルオキシ−１−ナフチル）アルカン、ナフチレンエーテル型エポキシ樹脂、トリフェニルメタン型エポキシ樹脂、リン原子含有エポキシ樹脂、フェノール性水酸基含有化合物とアルコキシ基含有芳香族化合物との共縮合物のポリグリシジルエーテル等、あるいは本発明の多官能エポキシ樹脂が挙げられる。これらのエポキシ樹脂の中でも、特に難燃性に優れる硬化物が得られる点においては、テトラメチルビフェノール型エポキシ樹脂、ビフェニルアラルキル型エポキシ樹脂、ポリヒドロキシナフタレン型エポキシ樹脂、ノボラック型エポキシ樹脂を用いることが好ましく、誘電特性に優れる硬化物が得られる点においては、ジシクロペンタジエン−フェノール付加反応型エポキシ樹脂が好ましい。
【００６５】
前記イソシアネート化合物は、例えば、トリレンジイソシアネート、ジフェニルメタンジイソシアネート、ヘキサメチレンジイソシアネート、シクロヘキサンジイソシアネート等が挙げられる。
【００６６】
前記アジド化合物は、例えば、１，１’−ビフェニル−４，４’−ビスアジド、４，４’−メチリデンビスアジド、４，４’−オキシビスアジド等が挙げられる。 
【００６７】
前記アルケニルエーテル基等の２重結合を含む化合物は、例えば、エチレングリコールジビニルエーテル、トリエチレングリコールジビニルエーテル、１，２−プロパンジオールジビニルエーテル、１，４−ブタンジオールジビニルエーテル、テトラメチレングリコールジビニルエーテル、ネオペンチルグリコールジビニルエーテル、トリメチロールプロパントリビニルエーテル、ヘキサンジオールジビニルエーテル、１，４−シクロヘキサンジオールジビニルエーテル、ペンタエリスリトールトリビニルエーテル、ペンタエリスリトールテトラビニルエーテル、ソルビトールテトラビニルエーテル、ソルビトールペンタビニルエーテル、トリメチロールプロパントリビニルエーテル等が挙げられる。
【００６８】
前記酸無水物は例えば、無水フタル酸、無水トリメリット酸、無水ピロメリット酸、３，３’，４，４’−ベンゾフェノンテトラカルボン酸二無水物、ビフェニルテトラカルボン酸二無水物、４，４’−（イソプロピリデン）ジフタル酸無水物、４，４’−（ヘキサフルオロイソプロピリデン）ジフタル酸無水物等の芳香族酸無水物；無水テトラヒドロフタル酸、無水メチルテトラヒドロフタル酸、無水ヘキサヒドロフタル酸、無水メチルヘキサヒドロフタル酸、無水エンドメチレンテトラヒドロフタル酸無水ドデセニルコハク酸、無水トリアルキルテトラヒドロフタル酸等の脂環式カルボン酸無水物等が挙げられる。
【００６９】
これらの中でも、硬化性や硬化物における耐熱性に優れる硬化性樹脂組成物となることから、エポキシ樹脂が特に好ましい。
【００７０】
更に前記エポキシ樹脂を使用する場合には、エポキシ樹脂用硬化剤を配合してもよい。
【００７１】
ここで用いることのできるエポキシ樹脂用硬化剤としては、例えば、アミン系化合物、アミド系化合物、酸無水物系化合物、フェノール系化合物などの各種の公知のエポキシ樹脂用の硬化剤が挙げられる。
【００７２】
具体的には、アミン系化合物としてはジアミノジフェニルメタン、ジエチレントリアミン、トリエチレンテトラミン、ジアミノジフェニルスルホン、イソホロンジアミン、イミダゾ−ル、ＢＦ３−アミン錯体、グアニジン誘導体等が挙げられ、アミド系化合物としては、ジシアンジアミド、リノレン酸の２量体とエチレンジアミンとより合成されるポリアミド樹脂等が挙げられる。酸無水物系化合物としては、無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸等が挙げられる。フェノール系化合物としては、フェノールノボラック樹脂、クレゾールノボラック樹脂、芳香族炭化水素ホルムアルデヒド樹脂変性フェノール樹脂、ジシクロペンタジエンフェノール付加型樹脂、フェノールアラルキル樹脂（ザイロック樹脂）、ナフトールアラルキル樹脂、トリフェニロールメタン樹脂、テトラフェニロールエタン樹脂、ナフトールノボラック樹脂、ナフトール−フェノール共縮ノボラック樹脂、ナフトール−クレゾール共縮ノボラック樹脂、ビフェニル変性フェノール樹脂（ビスメチレン基でフェノール核が連結された多価フェノール性水酸基含有化合物）、ビフェニル変性ナフトール樹脂（ビスメチレン基でフェノール核が連結された多価ナフトール化合物）、アミノトリアジン変性フェノール樹脂（メラミン、ベンゾグアナミンなどでフェノール核が連結された多価フェノール性水酸基含有化合物）やアルコキシ基含有芳香環変性ノボラック樹脂（ホルムアルデヒドでフェノール核及びアルコキシ基含有芳香環が連結された多価フェノール性水酸基含有化合物）等の多価フェノール性水酸基含有化合物が挙げられる。
【００７３】
＜多官能エポキシ樹脂を含有する硬化性樹脂組成物＞
本発明の多官能エポキシ樹脂は、エポキシ基と反応性を有する基を有する種々の硬化剤（Ｙ）を併用することで、硬化性樹脂組成物とすることができる。硬化性樹脂組成物は、接着剤、塗料、複合材、フォトレジスト、プリント配線基板、半導体封止材料等の各種の用途に好適に用いることが出来る。
【００７４】
ここで用いることのできる硬化剤（Ｙ）としては、例えば、アミン系化合物、アミド系化合物、酸無水物系化合物、フェノール系化合物などの各種の公知のエポキシ樹脂用の硬化剤が挙げられる。
【００７５】
具体的には、アミン系化合物としてはジアミノジフェニルメタン、ジエチレントリアミン、トリエチレンテトラミン、ジアミノジフェニルスルホン、イソホロンジアミン、イミダゾ−ル、ＢＦ３−アミン錯体、グアニジン誘導体等が挙げられ、アミド系化合物としては、ジシアンジアミド、リノレン酸の２量体とエチレンジアミンとより合成されるポリアミド樹脂等が挙げられる。酸無水物系化合物としては、無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸等が挙げられる。フェノール系化合物としては、フェノールノボラック樹脂、クレゾールノボラック樹脂、芳香族炭化水素ホルムアルデヒド樹脂変性フェノール樹脂、ジシクロペンタジエンフェノール付加型樹脂、フェノールアラルキル樹脂（ザイロック樹脂）、ナフトールアラルキル樹脂、トリフェニロールメタン樹脂、テトラフェニロールエタン樹脂、ナフトールノボラック樹脂、ナフトール−フェノール共縮ノボラック樹脂、ナフトール−クレゾール共縮ノボラック樹脂、ビフェニル変性フェノール樹脂（ビスメチレン基でフェノール核が連結された多価フェノール性水酸基含有化合物）、ビフェニル変性ナフトール樹脂（ビスメチレン基でフェノール核が連結された多価ナフトール化合物）、アミノトリアジン変性フェノール樹脂（メラミン、ベンゾグアナミンなどでフェノール核が連結された多価フェノール性水酸基含有化合物）やアルコキシ基含有芳香環変性ノボラック樹脂（ホルムアルデヒドでフェノール核及びアルコキシ基含有芳香環が連結された多価フェノール性水酸基含有化合物）等の多価フェノール性水酸基含有化合物が挙げられる。更に本発明の多官能フェノール樹脂を用いても良い。
【００７６】
更に、本発明の硬化性樹脂組成物には、前記で規定するエポキシ樹脂以外のその他のエポキシ樹脂を本発明の効果を損なわない範囲で併用することができる。
【００７７】
前記その他のエポキシ樹脂としては、例えば、ビスフェノールＡ型エポキシ樹脂、ビスフェノールＦ型エポキシ樹脂、ビフェニル型エポキシ樹脂、テトラメチルビフェニル型エポキシ樹脂、ポリヒドロキシナフタレン型エポキシ樹脂、フェノールノボラック型エポキシ樹脂、クレゾールノボラック型エポキシ樹脂、トリフェニルメタン型エポキシ樹脂、テトラフェニルエタン型エポキシ樹脂、ジシクロペンタジエン−フェノール付加反応型エポキシ樹脂、フェノールアラルキル型エポキシ樹脂、ナフトールノボラック型エポキシ樹脂、ナフトールアラルキル型エポキシ樹脂、ナフトール−フェノール共縮ノボラック型エポキシ樹脂、ナフトール−クレゾール共縮ノボラック型エポキシ樹脂、芳香族炭化水素ホルムアルデヒド樹脂変性フェノール樹脂型エポキシ樹脂、ビフェニル変性ノボラック型エポキシ樹脂等が挙げられる。これらのエポキシ樹脂の中でも、特に難燃性に優れる硬化物が得られる点においては、テトラメチルビフェノール型エポキシ樹脂、ビフェニルアラルキル型エポキシ樹脂、ポリヒドロキシナフタレン型エポキシ樹脂、ノボラック型エポキシ樹脂を用いることが好ましく、誘電特性に優れる硬化物が得られる点においては、ジシクロペンタジエン−フェノール付加反応型エポキシ樹脂が好ましい。また、その他のエポキシ樹脂を併用する場合、本発明のエポキシ樹脂とその他のエポキシ樹脂との合計１００質量部に対し、本発明のエポキシ樹脂を３０〜９０質量部で含むことが、本発明の効果を容易に発現することができる観点から好ましいものである。
【００７８】
本発明の硬化性樹脂組成物において、前記エポキシ樹脂と硬化剤（Ｙ）との配合量は、硬化性に優れる観点より、前記エポキシ樹脂と必要により併用されるその他のエポキシ樹脂中のエポキシ基の合計１当量に対して、前記硬化剤（Ｙ）中の活性基の合計が０．８〜１．２当量となる割合であることが好ましい。
【００７９】
＜その他の成分＞
本発明において、前述のフェノール樹脂を含有する硬化性樹脂組成物、エポキシ樹脂を含有する硬化性樹脂組成物のいずれにおいても、その他の熱硬化性樹脂を併用しても良い。
【００８０】
その他の熱硬化性樹脂としては、例えば、シアネートエステル樹脂、ベンゾオキサジン構造を有する樹脂、マレイミド化合物、活性エステル樹脂、ビニルベンジル化合物、アクリル化合物、スチレンとマレイン酸無水物の共重合物などが挙げられる。前記した他の熱硬化性樹脂を併用する場合、その使用量は本発明の効果を阻害しなければ特に制限をうけないが、硬化性樹脂組成物１００質量部中１〜５０質量部の範囲であることが好ましい。
【００８１】
前記シアネートエステル樹脂としては、例えば、ビスフェノールＡ型シアネートエステル樹脂、ビスフェノールＦ型シアネートエステル樹脂、ビスフェノールＥ型シアネートエステル樹脂、ビスフェノールＳ型シアネートエステル樹脂、ビスフェノールスルフィド型シアネートエステル樹脂、フェニレンエーテル型シアネートエステル樹脂、ナフチレンエーテル型シアネートエステル樹脂、ビフェニル型シアネートエステル樹脂、テトラメチルビフェニル型シアネートエステル樹脂、ポリヒドロキシナフタレン型シアネートエステル樹脂、フェノールノボラック型シアネートエステル樹脂、クレゾールノボラック型シアネートエステル樹脂、トリフェニルメタン型シアネートエステル樹脂、テトラフェニルエタン型シアネートエステル樹脂、ジシクロペンタジエン−フェノール付加反応型シアネートエステル樹脂、フェノールアラルキル型シアネートエステル樹脂、ナフトールノボラック型シアネートエステル樹脂、ナフトールアラルキル型シアネートエステル樹脂、ナフトール−フェノール共縮ノボラック型シアネートエステル樹脂、ナフトール−クレゾール共縮ノボラック型シアネートエステル樹脂、芳香族炭化水素ホルムアルデヒド樹脂変性フェノール樹脂型シアネートエステル樹脂、ビフェニル変性ノボラック型シアネートエステル樹脂、アントラセン型シアネートエステル樹脂等が挙げられる。これらはそれぞれ単独で用いても良いし、２種類以上を併用しても良い。
【００８２】
これらのシアネートエステル樹脂の中でも、特に耐熱性に優れる硬化物が得られる点においては、ビスフェノールＡ型シアネートエステル樹脂、ビスフェノールＦ型シアネートエステル樹脂、ビスフェノールＥ型シアネートエステル樹脂、ポリヒドロキシナフタレン型シアネートエステル樹脂、ナフチレンエーテル型シアネートエステル樹脂、ノボラック型シアネートエステル樹脂を用いることが好ましく、誘電特性に優れる硬化物が得られる点においては、ジシクロペンタジエン−フェノール付加反応型シアネートエステル樹脂が好ましい。
【００８３】
ベンゾオキサジン構造を有する樹脂としては、特に制限はないが、例えば、ビスフェノールＦとホルマリンとアニリンの反応生成物（Ｆ−ａ型ベンゾオキサジン樹脂）やジアミノジフェニルメタンとホルマリンとフェノールの反応生成物（Ｐ−ｄ型ベンゾオキサジン樹脂）、ビスフェノールＡとホルマリンとアニリンの反応生成物、ジヒドロキシジフェニルエーテルとホルマリンとアニリンの反応生成物、ジアミノジフェニルエーテルとホルマリンとフェノールの反応生成物、ジシクロペンタジエン−フェノール付加型樹脂とホルマリンとアニリンの反応生成物、フェノールフタレインとホルマリンとアニリンの反応生成物、ジフェニルスルフィドとホルマリンとアニリンの反応生成物などが挙げられる。これらはそれぞれ単独で用いても良いし、２種類以上を併用しても良い。
【００８４】
前記マレイミド化合物としては、例えば、下記構造式（ｉ）〜（ｉｉｉ）の何れかで表される各種の化合物等が挙げられる。
【００８５】
【化５】
2021079711.tif 000007
（式中Ｒはｍ価の有機基であり、α及びβはそれぞれ水素原子、ハロゲン原子、アルキル基、アリール基の何れかであり、ｓは１以上の整数である。）
【００８６】
【化６】
2021079711.tif 000008
（式中Ｒは水素原子、アルキル基、アリール基、アラルキル基、ハロゲン原子、水酸基、アルコキシ基の何れかであり、ｓは１〜３の整数、ｔは繰り返し単位の平均で０〜１０である。）
【００８７】
【化７】
2021079711.tif 000009
（式中Ｒは水素原子、アルキル基、アリール基、アラルキル基、ハロゲン原子、水酸基、アルコキシ基の何れかであり、ｓは１〜３の整数、ｔは繰り返し単位の平均で０〜１０である。）これらはそれぞれ単独で用いても良いし、２種類以上を併用しても良い。
【００８８】
前記活性エステル樹脂としては、特に制限はないが、一般にフェノールエステル類、チオフェノールエステル類、Ｎ−ヒドロキシアミンエステル類、複素環ヒドロキシ化合物のエステル類等の反応活性の高いエステル基を１分子中に２個以上有する化合物が好ましく用いられる。前記活性エステル樹脂は、カルボン酸化合物及び／又はチオカルボン酸化合物と、ヒドロキシ化合物及び／又はチオール化合物との縮合反応によって得られるものが好ましい。特に耐熱性向上の観点から、カルボン酸化合物又はそのハライドとヒドロキシ化合物とから得られる活性エステル樹脂が好ましく、カルボン酸化合物又はそのハライドと、フェノール化合物及び／又はナフトール化合物とから得られる活性エステル樹脂がより好ましい。カルボン酸化合物としては、例えば安息香酸、酢酸、コハク酸、マレイン酸、イタコン酸、フタル酸、イソフタル酸、テレフタル酸、ピロメリット酸等、又はそのハライドが挙げられる。フェノール化合物又はナフトール化合物としては、ハイドロキノン、レゾルシン、ビスフェノールＡ、ビスフェノールＦ、ビスフェノールＳ、ジヒドロキシジフェニルエーテル、フェノールフタレイン、メチル化ビスフェノールＡ、メチル化ビスフェノールＦ、メチル化ビスフェノールＳ、フェノール、ｏ−クレゾール、ｍ−クレゾール、ｐ−クレゾール、カテコール、α−ナフトール、β−ナフトール、１，５−ジヒドロキシナフタレン、１，６−ジヒドロキシナフタレン、２，６−ジヒドロキシナフタレン、ジヒドロキシベンゾフェノン、トリヒドロキシベンゾフェノン、テトラヒドロキシベンゾフェノン、フロログルシン、ベンゼントリオール、ジシクロペンタジエン−フェノール付加型樹脂等が挙げられる。
【００８９】
活性エステル樹脂として、具体的にはジシクロペンタジエン−フェノール付加構造を含む活性エステル系樹脂、ナフタレン構造を含む活性エステル樹脂、フェノールノボラックのアセチル化物である活性エステル樹脂、フェノールノボラックのベンゾイル化物である活性エステル樹脂等が好ましく、なかでもピール強度の向上に優れるという点で、ジシクロペンタジエン−フェノール付加構造を含む活性エステル樹脂、ナフタレン構造を含む活性エステル樹脂がより好ましい。ジシクロペンタジエン−フェノール付加構造を含む活性エステル樹脂として、より具体的には下記一般式（ｉｖ）で表される化合物が挙げられる。
【００９０】
【化８】
2021079711.tif 000010
【００９１】
但し、式（ｉｖ）中、Ｒはフェニル基又はナフチル基であり、ｕは０又は１を表し、ｎは繰り返し単位の平均で０．０５〜２．５である。なお、樹脂組成物の硬化物の誘電正接を低下させ、耐熱性を向上させるという観点から、Ｒはナフチル基が好ましく、ｕは０が好ましく、また、ｎは０．２５〜１．５が好ましい。
【００９２】
更に、各種のノボラック樹脂、ジシクロペンタジエン等の脂環式ジエン化合物とフェノール化合物との付加重合樹脂、フェノール性水酸基含有化合物とアルコキシ基含有芳香族化合物との変性ノボラック樹脂、フェノールアラルキル樹脂（ザイロック樹脂）、ナフトールアラルキル樹脂、トリメチロールメタン樹脂、テトラフェニロールエタン樹脂、ビフェニル変性フェノール樹脂、ビフェニル変性ナフトール樹脂、アミノトリアジン変性フェノール樹脂、及び各種のビニル重合体を併用してもよい。
【００９３】
前記各種のノボラック樹脂は、より具体的には、フェノール、フェニルフェノール、レゾルシノール、ビフェニル、ビスフェノールＡやビスフェノールＦ等のビスフェノール、ナフトール、ジヒドロキシナフタレン等のフェノール性水酸基含有化合物と、アルデヒド化合物とを酸触媒条件下で反応させて得られる重合体が挙げられる。
【００９４】
前記各種のビニル重合体は、ポリヒドロキシスチレン、ポリスチレン、ポリビニルナフタレン、ポリビニルアントラセン、ポリビニルカルバゾール、ポリインデン、ポリアセナフチレン、ポリノルボルネン、ポリシクロデセン、ポリテトラシクロドデセン、ポリノルトリシクレン、ポリ（メタ）アクリレート等のビニル化合物の単独重合体或いはこれらの共重合体が挙げられる。
【００９５】
これらその他の樹脂を用いる場合の配合割合は、用途に応じて任意に設定することが出来るが、本発明が奏する組成物としての流動性、加熱硬化時の成形収縮率のバランス効果がより顕著に発現することから、本発明のフェノール樹脂あるいはエポキシ樹脂１００質量部に対し、その他の樹脂が０．５〜１００質量部となる割合であることが好ましい。
【００９６】
本発明の硬化性樹脂組成物には、硬化促進剤を併用してもよい。硬化促進剤としてはイミダゾール、ジメチルアミノピリジンなどの３級アミン化合物；トリフェニルホスフィンなどの燐系化合物；３フッ化ホウ素、３フッ化ホウ素モノエチルアミン錯体などの３フッ化ホウ素アミン錯体；チオジプロピオン酸等の有機酸化合物；チオジフェノールベンズオキサジン、スルホニルベンズオキサジン等のベンズオキサジン化合物；スルホニル化合物等が挙げられる。これらはそれぞれ単独で用いても良いし、２種類以上を併用しても良い。これら触媒の添加量は、硬化性樹脂組成物１００質量部中０．００１〜１５質量部の範囲であることが好ましい。
【００９７】
また、本発明の硬化性樹脂組成物に高い難燃性が求められる用途に用いる場合には、実質的にハロゲン原子を含有しない非ハロゲン系難燃剤を配合してもよい。
【００９８】
前記非ハロゲン系難燃剤は、例えば、リン系難燃剤、窒素系難燃剤、シリコーン系難燃剤、無機系難燃剤、有機金属塩系難燃剤等が挙げられ、それらの使用に際しても何等制限されるものではなく、単独で使用しても、同一系の難燃剤を複数用いても良く、また、異なる系の難燃剤を組み合わせて用いることも可能である。
【００９９】
前記リン系難燃剤は、無機系、有機系のいずれも使用することができる。無機系化合物としては、例えば、赤リン、リン酸一アンモニウム、リン酸二アンモニウム、リン酸三アンモニウム、ポリリン酸アンモニウム等のリン酸アンモニウム類、リン酸アミド等の無機系含窒素リン化合物が挙げられる。
【０１００】
また、前記赤リンは、加水分解等の防止を目的として表面処理が施されていることが好ましく、表面処理方法としては、例えば、（ｉ）水酸化マグネシウム、水酸化アルミニウム、水酸化亜鉛、水酸化チタン、酸化ビスマス、水酸化ビスマス、硝酸ビスマス又はこれらの混合物等の無機化合物で被覆処理する方法、（ｉｉ）水酸化マグネシウム、水酸化アルミニウム、水酸化亜鉛、水酸化チタン等の無機化合物、及びフェノール樹脂等の熱硬化性樹脂の混合物で被覆処理する方法、（ｉｉｉ）水酸化マグネシウム、水酸化アルミニウム、水酸化亜鉛、水酸化チタン等の無機化合物の被膜の上にフェノール樹脂等の熱硬化性樹脂で二重に被覆処理する方法等が挙げられる。
【０１０１】
前記有機リン系化合物は、例えば、リン酸エステル化合物、ホスホン酸化合物、ホスフィン酸化合物、ホスフィンオキシド化合物、ホスホラン化合物、有機系含窒素リン化合物等の汎用有機リン系化合物の他、９，１０−ジヒドロ−９−オキサ−１０−ホスファフェナントレン−１０−オキシド、１０−（２，５―ジヒドロオキシフェニル）−１０Ｈ−９−オキサ−１０−ホスファフェナントレン−１０−オキシド、１０−（２，７−ジヒドロオキシナフチル）−１０Ｈ−９−オキサ−１０−ホスファフェナントレン−１０−オキシド等の環状有機リン化合物及びそれをエポキシ樹脂やフェノール樹脂等の化合物と反応させた誘導体等が挙げられる。
【０１０２】
これらリン系難燃剤の配合量としては、リン系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、赤リンを非ハロゲン系難燃剤として使用する場合には０．１質量部〜２．０質量部の範囲で配合することが好ましく、有機リン化合物を用いる場合には同様に０．１質量部〜１０．０質量部の範囲で配合することが好ましく、０．５質量部〜６．０質量部の範囲で配合することがより好ましい。
【０１０３】
また前記リン系難燃剤を使用する場合、該リン系難燃剤にハイドロタルサイト、水酸化マグネシウム、ホウ素化合物、酸化ジルコニウム、黒色染料、炭酸カルシウム、ゼオライト、モリブデン酸亜鉛、活性炭等を併用してもよい。
【０１０４】
前記窒素系難燃剤は、例えば、トリアジン化合物、シアヌル酸化合物、イソシアヌル酸化合物、フェノチアジン等が挙げられ、トリアジン化合物、シアヌル酸化合物、イソシアヌル酸化合物が好ましい。
【０１０５】
前記トリアジン化合物は、例えば、メラミン、アセトグアナミン、ベンゾグアナミン、メロン、メラム、サクシノグアナミン、エチレンジメラミン、ポリリン酸メラミン、トリグアナミン等の他、例えば、（１）硫酸グアニルメラミン、硫酸メレム、硫酸メラムなどの硫酸アミノトリアジン化合物、（２）フェノール、クレゾール、キシレノール、ブチルフェノール、ノニルフェノール等のフェノール類と、メラミン、ベンゾグアナミン、アセトグアナミン、ホルムグアナミン等のメラミン類及びホルムアルデヒドとの共縮合物、（３）前記（２）の共縮合物とフェノールホルムアルデヒド縮合物等のフェノール樹脂類との混合物、（４）前記（２）、（３）を更に桐油、異性化アマニ油等で変性したもの等が挙げられる。
【０１０６】
前記シアヌル酸化合物は、例えば、シアヌル酸、シアヌル酸メラミン等を挙げることができる。
【０１０７】
前記窒素系難燃剤の配合量としては、窒素系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．０５〜１０質量部の範囲で配合することが好ましく、０．１質量部〜５質量部の範囲で配合することがより好ましい。
【０１０８】
また前記窒素系難燃剤を使用する際、金属水酸化物、モリブデン化合物等を併用してもよい。
【０１０９】
前記シリコーン系難燃剤は、ケイ素原子を含有する有機化合物であれば特に制限がなく使用でき、例えば、シリコーンオイル、シリコーンゴム、シリコーン樹脂等が挙げられる。前記シリコーン系難燃剤の配合量としては、シリコーン系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．０５〜２０質量部の範囲で配合することが好ましい。また前記シリコーン系難燃剤を使用する際、モリブデン化合物、アルミナ等を併用してもよい。
【０１１０】
前記無機系難燃剤は、例えば、金属水酸化物、金属酸化物、金属炭酸塩化合物、金属粉、ホウ素化合物、低融点ガラス等が挙げられる。
【０１１１】
前記金属水酸化物は、例えば、水酸化アルミニウム、水酸化マグネシウム、ドロマイト、ハイドロタルサイト、水酸化カルシウム、水酸化バリウム、水酸化ジルコニウム等を挙げることができる。
【０１１２】
前記金属酸化物は、例えば、モリブデン酸亜鉛、三酸化モリブデン、スズ酸亜鉛、酸化スズ、酸化アルミニウム、酸化鉄、酸化チタン、酸化マンガン、酸化ジルコニウム、酸化亜鉛、酸化モリブデン、酸化コバルト、酸化ビスマス、酸化クロム、酸化ニッケル、酸化銅、酸化タングステン等を挙げることができる。
【０１１３】
前記金属炭酸塩化合物は、例えば、炭酸亜鉛、炭酸マグネシウム、炭酸カルシウム、炭酸バリウム、塩基性炭酸マグネシウム、炭酸アルミニウム、炭酸鉄、炭酸コバルト、炭酸チタン等を挙げることができる。
【０１１４】
前記金属粉は、例えば、アルミニウム、鉄、チタン、マンガン、亜鉛、モリブデン、コバルト、ビスマス、クロム、ニッケル、銅、タングステン、スズ等を挙げることができる。
【０１１５】
前記ホウ素化合物は、例えば、ホウ酸亜鉛、メタホウ酸亜鉛、メタホウ酸バリウム、ホウ酸、ホウ砂等を挙げることができる。
【０１１６】
前記低融点ガラスは、例えば、シープリー（ボクスイ・ブラウン社）、水和ガラスＳｉＯ２−ＭｇＯ−Ｈ２Ｏ、ＰｂＯ−Ｂ２Ｏ３系、ＺｎＯ−Ｐ２Ｏ５−ＭｇＯ系、Ｐ２Ｏ５−Ｂ２Ｏ３−ＰｂＯ−ＭｇＯ系、Ｐ−Ｓｎ−Ｏ−Ｆ系、ＰｂＯ−Ｖ２Ｏ５−ＴｅＯ２系、Ａｌ２Ｏ３−Ｈ２Ｏ系、ホウ珪酸鉛系等のガラス状化合物を挙げることができる。
【０１１７】
前記無機系難燃剤の配合量としては、無機系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．０５質量部〜２０質量部の範囲で配合することが好ましく、０．５質量部〜１５質量部の範囲で配合することがより好ましい。
【０１１８】
前記有機金属塩系難燃剤は、例えば、フェロセン、アセチルアセトナート金属錯体、有機金属カルボニル化合物、有機コバルト塩化合物、有機スルホン酸金属塩、金属原子と芳香族化合物又は複素環化合物がイオン結合又は配位結合した化合物等が挙げられる。
【０１１９】
前記有機金属塩系難燃剤の配合量としては、有機金属塩系難燃剤の種類、樹脂組成物の他の成分、所望の難燃性の程度によって適宜選択されるものであるが、例えば、非ハロゲン系難燃剤及びその他の充填材や添加剤等全てを配合した樹脂組成物１００質量部中、０．００５質量部〜１０質量部の範囲で配合することが好ましい。
【０１２０】
本発明の硬化性樹脂組成物は、必要に応じて無機充填材を配合することができる。前記無機充填材は、例えば、溶融シリカ、結晶シリカ、アルミナ、窒化珪素、水酸化アルミ等が挙げられる。前記無機充填材の配合量を特に大きくする場合は溶融シリカを用いることが好ましい。前記溶融シリカは破砕状、球状のいずれでも使用可能であるが、溶融シリカの配合量を高め且つ成形材料の溶融粘度の上昇を抑制するためには、球状のものを主に用いる方が好ましい。更に球状シリカの配合量を高めるためには、球状シリカの粒度分布を適当に調整することが好ましい。その充填率は難燃性を考慮して、高い方が好ましく、硬化性樹脂組成物の全質量に対して２０質量％以上が特に好ましい。また導電ペーストなどの用途に使用する場合は、銀粉や銅粉等の導電性充填剤を用いることができる。
【０１２１】
本発明の硬化性樹脂組成物は、この他、必要に応じて、シランカップリング剤、離型剤、顔料、乳化剤等の種々の配合剤を添加することができる。
【０１２２】
＜硬化性樹脂組成物の用途＞
本発明の硬化性樹脂組成物は、半導体封止材料、半導体装置、プリプレグ、プリント回路基板、ビルドアップ基板、ビルドアップフィルム、繊維強化複合材料、繊維強化樹脂成形品、導電ペースト等に適用することができる。
【０１２３】
１．半導体封止材料
本発明の硬化性樹脂組成物から半導体封止材料を得る方法としては、前記硬化性樹脂組成物、及び無機充填剤等の配合剤とを必要に応じて押出機、ニ−ダ、ロ−ル等を用いて均一になるまで充分に溶融混合する方法が挙げられる。その際、無機充填剤としては、通常、溶融シリカが用いられるが、パワートランジスタ、パワーＩＣ用高熱伝導半導体封止材として用いる場合は、溶融シリカよりも熱伝導率の高い結晶シリカ，アルミナ，窒化ケイ素などの高充填化、または溶融シリカ、結晶性シリカ、アルミナ、窒化ケイ素などを用いるとよい。その充填率は硬化性樹脂組成物１００質量部当たり、無機充填剤を３０質量部〜９５質量部の範囲で用いることが好ましく、中でも、難燃性や耐湿性や耐半田クラック性の向上、線膨張係数の低下を図るためには、７０質量部以上がより好ましく、８０質量部以上であることがさらに好ましい。
【０１２４】
２．半導体装置
本発明の硬化性樹脂組成物から半導体装置を得る方法としては、前記半導体封止材料を注型、或いはトランスファー成形機、射出成形機などを用いて成形し、さらに５０〜２００℃で２〜１０時間の間、加熱する方法が挙げられる。
【０１２５】
３．プリプレグ
本発明の硬化性樹脂組成物からプリプレグを得る方法としては、有機溶剤を配合してワニス化した硬化性樹脂組成物を、補強基材（紙、ガラス布、ガラス不織布、アラミド紙、アラミド布、ガラスマット、ガラスロービング布など）に含浸したのち、用いた溶剤種に応じた加熱温度、好ましくは５０〜１７０℃で加熱することによって、得る方法が挙げられる。この時用いる樹脂組成物と補強基材の質量割合としては、特に限定されないが、通常、プリプレグ中の樹脂分が２０質量％〜６０質量％となるように調製することが好ましい。
【０１２６】
ここで用いる有機溶剤としては、メチルエチルケトン、アセトン、ジメチルホルムアミド、メチルイソブチルケトン、メトキシプロパノール、シクロヘキサノン、メチルセロソルブ、エチルジグリコールアセテート、プロピレングリコールモノメチルエーテルアセテート等が挙げられ、その選択や適正な使用量は用途によって適宜選択し得るが、例えば、下記のようにプリプレグからプリント回路基板をさらに製造する場合には、メチルエチルケトン、アセトン、ジメチルホルムアミド等の沸点が１６０℃以下の極性溶剤を用いることが好ましく、また、不揮発分が４０質量％〜８０質量％となる割合で用いることが好ましい。
【０１２７】
４．プリント回路基板
本発明の硬化性樹脂組成物からプリント回路基板を得る方法としては、前記プリプレグを、常法により積層し、適宜銅箔を重ねて、１〜１０ＭＰａの加圧下に１７０〜３００℃で１０分〜３時間、加熱圧着させる方法が挙げられる。
【０１２８】
５．ビルドアップ基板
本発明の硬化性樹脂組成物からビルドアップ基板を得る方法としては、工程１〜３を経由する方法が挙げられる。工程１では、まず、ゴム、フィラーなどを適宜配合した前記硬化性樹脂組成物を、回路を形成した回路基板にスプレーコーティング法、カーテンコーティング法等を用いて塗布した後、硬化させる。工程２では、必要に応じて、硬化性樹脂組成物が塗布された回路基板に所定のスルーホール部等の穴あけを行った後、粗化剤により処理し、その表面を湯洗することによって、前記基板に凹凸を形成させ、銅などの金属をめっき処理する。工程３では、工程１〜２の操作を所望に応じて順次繰り返し、樹脂絶縁層及び所定の回路パターンの導体層を交互にビルドアップしてビルドアップ基板を成形する。なお、前記工程において、スルーホール部の穴あけは、最外層の樹脂絶縁層の形成後に行うとよい。また、本発明のビルドアップ基板は、銅箔上で当該樹脂組成物を半硬化させた樹脂付き銅箔を、回路を形成した配線基板上に、１７０〜３００℃で加熱圧着することで、粗化面を形成、メッキ処理の工程を省き、ビルドアップ基板を作製することも可能である。
【０１２９】
６．ビルドアップフィルム
本発明の硬化性樹脂組成物からビルドアップフィルムを得る方法としては、例えば、支持フィルム上に硬化性樹脂組成物を塗布したのち、乾燥させて、支持フィルムの上に樹脂組成物層を形成する方法が挙げられる。本発明の硬化性樹脂組成物をビルドアップフィルムに用いる場合、該フィルムは、真空ラミネート法におけるラミネートの温度条件（通常７０℃〜１４０℃）で軟化し、回路基板のラミネートと同時に、回路基板に存在するビアホール或いはスルーホール内の樹脂充填が可能な流動性（樹脂流れ）を示すことが肝要であり、このような特性を発現するよう前記各成分を配合することが好ましい。
【０１３０】
ここで、回路基板のスルーホールの直径は通常０．１〜０．５ｍｍ、深さは通常０．１〜１．２ｍｍであり、通常この範囲で樹脂充填を可能とするのが好ましい。なお回路基板の両面をラミネートする場合はスルーホールの１／２程度充填されることが望ましい。
【０１３１】
前記したビルドアップフィルムを製造する具体的な方法としては、有機溶剤を配合してワニス化した樹脂組成物を調製した後、支持フィルムの表面に、前記組成物を塗布し、更に加熱、あるいは熱風吹きつけ等により有機溶剤を乾燥して樹脂組成物の層を形成する方法が挙げられる。
【０１３２】
ここで用いる有機溶剤としては、例えば、アセトン、メチルエチルケトン、シクロヘキサノン等のケトン類、酢酸エチル、酢酸ブチル、セロソルブアセテート、プロピレングリコールモノメチルエーテルアセテート、カルビトールアセテート等の酢酸エステル類、セロソルブ、ブチルカルビトール等のカルビトール類、トルエン、キシレン等の芳香族炭化水素類、ジメチルホルムアミド、ジメチルアセトアミド、Ｎ−メチルピロリドン等を用いることが好ましく、また、不揮発分３０質量％〜６０質量％となる割合で使用することが好ましい。
【０１３３】
なお、形成される前記樹脂組成物の層の厚さは、通常、導体層の厚さ以上とする必要がある。回路基板が有する導体層の厚さは通常５〜７０μｍの範囲であるので、樹脂組成物層の厚さは１０〜１００μｍの厚みを有するのが好ましい。なお、本発明における前記樹脂組成物の層は、後述する保護フィルムで保護されていてもよい。保護フィルムで保護することにより、樹脂組成物層表面へのゴミ等の付着やキズを防止することができる。
【０１３４】
前記した支持フィルム及び保護フィルムは、ポリエチレン、ポリプロピレン、ポリ塩化ビニル等のポリオレフィン、ポリエチレンテレフタレート（以下「ＰＥＴ」と略称することがある。）、ポリエチレンナフタレート等のポリエステル、ポリカーボネート、ポリイミド、更には離型紙や銅箔、アルミニウム箔等の金属箔などを挙げることができる。なお、支持フィルム及び保護フィルムはマッド処理、コロナ処理の他、離型処理を施してあってもよい。支持フィルムの厚さは特に限定されないが、通常１０〜１５０μｍであり、好ましくは２５〜５０μｍの範囲で用いられる。また保護フィルムの厚さは１〜４０μｍとするのが好ましい。
【０１３５】
前記した支持フィルムは、回路基板にラミネートした後に、或いは加熱硬化することにより絶縁層を形成した後に、剥離される。ビルドアップフィルムを構成する樹脂組成物層が加熱硬化した後に支持フィルムを剥離すれば、硬化工程でのゴミ等の付着を防ぐことができる。硬化後に剥離する場合、通常、支持フィルムには予め離型処理が施される。
【０１３６】
なお、前記のようにして得られたビルドアップフィルムから多層プリント回路基板を製造することができる。例えば、前記樹脂組成物の層が保護フィルムで保護されている場合はこれらを剥離した後、前記樹脂組成物の層を回路基板に直接接するように回路基板の片面又は両面に、例えば真空ラミネート法によりラミネートする。ラミネートの方法はバッチ式であってもロールでの連続式であってもよい。また必要により、ラミネートを行う前にビルドアップフィルム及び回路基板を必要により加熱（プレヒート）しておいてもよい。ラミネートの条件は、圧着温度（ラミネート温度）を７０〜１４０℃とすることが好ましく、圧着圧力を１〜１１ｋｇｆ／ｃｍ２（９．８×１０４〜１０７．９×１０４Ｎ／ｍ２）とすることが好ましく、空気圧を２０ｍｍＨｇ（２６．７ｈＰａ）以下の減圧下でラミネートすることが好ましい。
【０１３７】
７．繊維強化複合材料
本発明の樹脂組成物から繊維強化複合材料（樹脂が強化繊維に含浸したシート状の中間材料）を得る方法としては、樹脂組成物を構成する各成分を均一に混合してワニスを調整し、次いでこれを強化繊維からなる強化基材に含浸した後、重合反応させることにより製造する方法が挙げられる。
【０１３８】
かかる重合反応を行う際の硬化温度は、具体的には、５０〜２５０℃の温度範囲であることが好ましく、特に、５０〜１００℃で硬化させ、タックフリー状の硬化物にした後、更に、１２０〜２００℃の温度条件で処理することが好ましい。
【０１３９】
ここで、強化繊維は、有撚糸、解撚糸、又は無撚糸などいずれでも良いが、解撚糸や無撚糸が、繊維強化プラスチック製部材の成形性と機械強度を両立することから、好ましい。さらに、強化繊維の形態は、繊維方向が一方向に引き揃えたものや、織物が使用できる。織物では、平織り、朱子織りなどから、使用する部位や用途に応じて自由に選択することができる。具体的には、機械強度や耐久性に優れることから、炭素繊維、ガラス繊維、アラミド繊維、ボロン繊維、アルミナ繊維、炭化ケイ素繊維などが挙げられ、これらの２種以上を併用することもできる。これらの中でもとりわけ成形品の強度が良好なものとなる点から炭素繊維が好ましく、かかる、炭素繊維は、ポリアクリロニトリル系、ピッチ系、レーヨン系などの各種のものが使用できる。中でも、容易に高強度の炭素繊維が得られるポリアクリロニトリル系のものが好ましい。ここで、ワニスを強化繊維からなる強化基材に含浸して繊維強化複合材料とする際の強化繊維の使用量は、該繊維強化複合材料中の強化繊維の体積含有率が４０％〜８５％の範囲となる量であることが好ましい。
【０１４０】
８．繊維強化樹脂成形品
本発明の樹脂組成物から繊維強化成形品（樹脂が強化繊維に含浸したシート状部材が硬化した成形品）を得る方法としては、型に繊維骨材を敷き、前記ワニスを多重積層してゆくハンドレイアップ法やスプレーアップ法、オス型・メス型のいずれかを使用し、強化繊維からなる基材にワニスを含浸させながら積み重ねて成形、圧力を成形物に作用させることのできるフレキシブルな型をかぶせ、気密シールしたものを真空（減圧）成型する真空バッグ法、あらかじめ強化繊維を含有するワニスをシート状にしたものを金型で圧縮成型するＳＭＣプレス法、繊維を敷き詰めた合わせ型に前記ワニスを注入するＲＴＭ法などにより、強化繊維に前記ワニスを含浸させたプリプレグを製造し、これを大型のオートクレーブで焼き固める方法などが挙げられる。なお、前記で得られた繊維強化樹脂成形品は、強化繊維と樹脂組成物の硬化物とを有する成形品であり、具体的には、繊維強化成形品中の強化繊維の量は、４０質量％〜７０質量％の範囲であることが好ましく、強度の点から５０質量％〜７０質量％の範囲であることが特に好ましい。
【０１４１】
９．導電ペースト
本発明の樹脂組成物から導電ペーストを得る方法としては、例えば、微細導電性粒子を該硬化性樹脂組成物中に分散させる方法が挙げられる。前記導電ペーストは、用いる微細導電性粒子の種類によって、回路接続用ペースト樹脂組成物や異方性導電接着剤とすることができる。
【実施例】
【０１４２】
次に本発明を実施例、比較例により具体的に説明するが、以下において「部」及び「％」は特に断わりのない限り質量基準である。尚、ＧＰＣ、１３Ｃ−ＮＭＲ、ＭＳは以下の条件にて測定した。【０１４３】
＜ＧＰＣ測定条件＞
測定装置  ：東ソー株式会社製「ＨＬＣ−８３２０  ＧＰＣ」、
カラム：東ソー株式会社製ガードカラム「ＨＸＬ−Ｌ」
＋東ソー株式会社製「ＴＳＫ−ＧＥＬ  Ｇ２０００ＨＸＬ」
＋東ソー株式会社製「ＴＳＫ−ＧＥＬ  Ｇ２０００ＨＸＬ」
＋東ソー株式会社製「ＴＳＫ−ＧＥＬ  Ｇ３０００ＨＸＬ」
＋東ソー株式会社製「ＴＳＫ−ＧＥＬ  Ｇ４０００ＨＸＬ」
検出器：  ＲＩ（示差屈折計）
データ処理：東ソー株式会社製「ＧＰＣワークステーション  ＥｃｏＳＥＣ−ＷｏｒｋＳｔａｔｉｏｎ」
測定条件：  カラム温度    ４０℃
展開溶媒      テトラヒドロフラン
流速          １．０ｍｌ／分
標準    ：  前記「ＧＰＣワークステーション ＥｃｏＳＥＣ−ＷｏｒｋＳｔａｔｉｏｎ」の測定マニュアルに準拠して、分子量が既知の下記の単分散ポリスチレンを用いた。
（使用ポリスチレン）
東ソー株式会社製「Ａ−５００」
東ソー株式会社製「Ａ−１０００」
東ソー株式会社製「Ａ−２５００」
東ソー株式会社製「Ａ−５０００」
東ソー株式会社製「Ｆ−１」
東ソー株式会社製「Ｆ−２」
東ソー株式会社製「Ｆ−４」
東ソー株式会社製「Ｆ−１０」
東ソー株式会社製「Ｆ−２０」
東ソー株式会社製「Ｆ−４０」
東ソー株式会社製「Ｆ−８０」
東ソー株式会社製「Ｆ−１２８」
試料    ：  樹脂固形分換算で１．０質量％のテトラヒドロフラン溶液をマイクロフィルターでろ過したもの（５０μｌ）。【０１４４】
＜１３Ｃ−ＮＭＲの測定条件＞
装置：日本電子株式会社製  ＥＣＡ５００
測定モード：逆ゲート付きデカップリング
溶媒：重水素化クロロホルム
パルス角度：３０°パルス
試料濃度 ：３０ｗｔ％
積算回数 ：２０００回【０１４５】
＜ＦＤ−ＭＳスペクトルの測定条件＞
日本電子株式会社製の飛行時間質量分析計ＪＭＳ−Ｔ１００ＧＣを用いて測定した。【０１４６】
＜水酸基当量＞
ＪＩＳ  Ｋ００７０に基づいて測定した。【０１４７】
＜軟化点＞
ＪＩＳ  Ｋ７２３４に基づいて測定した。【０１４８】
＜溶融粘度＞
ＡＳＴＭ  Ｄ４２８７に準拠し、ＩＣＩ粘度計にて測定した。
＜エポキシ当量＞
ＪＩＳ  Ｋ７２３６に基づいて測定した。【０１４９】
実施例１：多官能フェノール樹脂（ａ−１）の合成
温度計、冷却管、ディーンスタークトラップ、攪拌機を取り付けた２Ｌフラスコにβ‐ナフトール２１６．２ｇ（１．５０ｍｏｌ）、カテコール４１２．９ｇ（３．７５ｍｏｌ）、蒸留水４．１ｇを仕込み、溶解しながら１５０℃まで昇温した。その温度を保ったまま３７％ホルマリン１４０．４ｇ（１．７３ｍｏｌ）を３時間かけて滴下した。さらに留出水を系外へ追い出しながら１５０℃で６時間反応させた。反応後、１５０℃減圧下で、水蒸気を吹き込みながら未反応カテコールを留去することで、本発明の多官能フェノール樹脂（ａ−１）３２５．９ｇを得た。多官能フェノール樹脂（ａ−１）の水酸基当量は９２ｇ／ｅｑであり、軟化点は９４℃、１５０℃における溶融粘度は５．６ｄＰａ・ｓであった。【０１５０】
実施例２：多官能フェノール樹脂（ａ−２）の合成
温度計、冷却管、ディーンスタークトラップ、攪拌機を取り付けた２Ｌフラスコにβ‐ナフトール２１６．２ｇ（１．５０ｍｏｌ）、カテコール３３０．３ｇ（３．００ｍｏｌ）、蒸留水６．６ｇを仕込み、溶解しながら１５０℃まで昇温した。その温度を保ったまま３７％ホルマリン１４０．４ｇ（１．７３ｍｏｌ）を３時間かけて滴下した。さらに留出水を系外へ追い出しながら１５０℃で６時間反応させた。反応後、１５０℃減圧下で、水蒸気を吹き込みながら未反応カテコールを留去することで、本発明の多官能フェノール樹脂（ａ−２）３４７．１ｇを得た。多官能フェノール樹脂（ａ−２）の水酸基当量は９３ｇ／ｅｑであり、軟化点は１０１℃、１５０℃における溶融粘度は８．８ｄＰａ・ｓであった。【０１５１】
実施例３：多官能フェノール樹脂（ａ−３）の合成
温度計、冷却管、ディーンスタークトラップ、攪拌機を取り付けた２Ｌフラスコにβ‐ナフトール２１６．２ｇ（１．５０ｍｏｌ）、カテコール４９５．５ｇ（４．５０ｍｏｌ）、蒸留水９．９ｇを仕込み、溶解しながら１５０℃まで昇温した。その温度を保ったまま３７％ホルマリン１４０．４ｇ（１．７３ｍｏｌ）を３時間かけて滴下した。さらに留出水を系外へ追い出しながら１５０℃で６時間反応させた。反応後、１５０℃減圧下で、水蒸気を吹き込みながら未反応カテコールを留去することで、本発明の多官能フェノール樹脂（ａ−３）３４６．６ｇを得た。多官能フェノール樹脂（ａ−３）の水酸基当量は９３ｇ／ｅｑであり、軟化点は９１℃、１５０℃における溶融粘度は４．５ｄＰａ・ｓであった。【０１５２】
実施例４：多官能エポキシ樹脂（Ａ−１）の合成
温度計、冷却管、攪拌機を取り付けた２Ｌフラスコに多官能フェノール樹脂（ａ−１）２３０．０ｇ（水酸基として２．５ｍｏｌ）、エピクロルヒドリン９２５．０ｇ（１０ｍｏｌ）を仕込み、攪拌溶解しながら５０℃に昇温した。次いで、塩化ベンジルトリメチルアンモニウムを２．３０ｇ仕込み、５０℃の温度のまま２４時間反応させた。さらに、４９％水酸化ナトリウム水溶液２２４．５ｇ（水酸基１ｍｏｌに対して１．１０当量）を３時間かけて滴下し、さらに５０℃で１時間反応させた。反応終了後、ｎ−ブタノール１８５．０ｇ添加し、攪拌を停止して、下層に溜まった水層を除去し、攪拌を再開し１５０℃減圧下で未反応エピクロルヒドリンを留去した。それで得られた粗エポキシ樹脂にメチルイソブチルケトン６２９．０ｇとｎ−ブタノール１０５．０ｇを加え溶解した。さらにこの溶液に１０％水酸化ナトリウム水溶液４７．０ｇを添加して８０℃２時間反応させた後に洗浄液のｐＨが中性となるまで水１８５．０ｇで水洗を繰り返した。次いで、共沸によって系内を脱水し、精密ろ過を経た後に、溶媒を減圧下にて留去し目的の多官能エポキシ樹脂（Ａ−１）３５８．９ｇを得た。得られたエポキシ樹脂（Ａ−１）のエポキシ当量は１８１ｇ／ｅｑであり、１５０℃における溶融粘度は０．５ｄＰａ・ｓであった。エポキシ樹脂（Ａ−１）のＧＰＣチャートを図１に、１３Ｃ−ＮＭＲスペクトルを図２に、ＦＤ−ＭＳスペクトルを図３に示す。【０１５３】
実施例５：多官能エポキシ樹脂（Ａ−２）の合成
多官能フェノール樹脂（ａ−１）２３０．０ｇを多官能フェノール樹脂（ａ−２）２３２．５ｇに変更した以外は実施例４と同様の操作を行い、多官能エポキシ樹脂（Ａ−２）３６２．８ｇを得た。得られたエポキシ樹脂（Ａ−２）のエポキシ当量は１９２ｇ／ｅｑであり、１５０℃における溶融粘度は０．９ｄＰａ・ｓであった。エポキシ樹脂（Ａ−２）のＧＰＣチャートを図４に示す。【０１５４】
実施例６：多官能エポキシ樹脂（Ａ−３）の合成
多官能フェノール樹脂（ａ−１）２３０．０ｇを多官能フェノール樹脂（ａ−３）２３２．５ｇに変更した以外は実施例４と同様の操作を行い、多官能エポキシ樹脂（Ａ−３）３５３．９ｇを得た。得られたエポキシ樹脂（Ａ−３）のエポキシ当量は１８１ｇ／ｅｑであり、１５０℃における溶融粘度は０．４ｄＰａ・ｓであった。エポキシ樹脂（Ａ−３）のＧＰＣチャートを図５に示す。【０１５５】
合成例１
温度計、冷却管、攪拌機を取り付けた２Ｌフラスコにカテコール１６５．０ｇ（１．５ｍｏｌ）、エピクロルヒドリン１１１０ｇ（１２ｍｏｌ）を仕込み、攪拌溶解しながら５０℃に昇温した。次いで、塩化ベンジルトリメチルアンモニウムを１１．２ｇ仕込み、５０℃の温度のまま２４時間反応させた。さらに４９％水酸化ナトリウム水溶液２６９．４ｇ（水酸基１ｍｏｌに対して１．１０当量）を３時間かけて滴下し、さらに５０℃で１時間反応させた。反応終了後、ｎ−ブタノール２２２．０ｇ添加し、攪拌を停止して、下層に溜まった水層を除去し、攪拌を再開し１５０℃減圧下で未反応エピクロルヒドリンを留去した。それで得られた粗エポキシ樹脂にメチルイソブチルケトン５６６．１ｇとｎ−ブタノール９４．５ｇを加え溶解した。さらにこの溶液に１０％水酸化ナトリウム水溶液１４．２ｇを添加して８０℃２時間反応させた後に洗浄液のｐＨが中性となるまで水１８５．０ｇで水洗を繰り返した。次いで、共沸によって系内を脱水し、精密ろ過を経た後に、溶媒を減圧下にて留去し比較用のエポキシ樹脂（Ｂ−１）３２３．０ｇを得た。得られたエポキシ樹脂（Ｂ−１）のエポキシ当量は１３９ｇ／ｅｑであり、２５℃における粘度は１９０ｍＰａ・ｓであった。【０１５６】
ナフタレン型エポキシ樹脂  ＤＩＣ株式会社製  ＥＰＩＣＬＯＮ  ＨＰ−４７７０（エポキシ当量  ２０４ｇ／ｅｑ、１５０℃での溶融粘度０．７ｄＰａ・ｓ）を比較用のエポキシ樹脂（Ｂ−２）としてそのまま用いた。【０１５７】
実施例７〜９、比較例１〜２
実施例４〜６で得られた多官能エポキシ樹脂（Ａ−１）〜（Ａ−３）、比較用のエポキシ樹脂（Ｂ−１）、（Ｂ−２）、および硬化剤として４，４’−ジアミノジフェニルスルホンをエポキシ当量／活性水素当量＝１／１となるように配合し、１２０℃で溶融混合して硬化性樹脂組成物を得た。さらに、硬化性樹脂組成物を、２ｍｍおよび４ｍｍのスペーサーを挟んだガラス板の間に流し込み、１５０℃で1時間、次いで１８０℃で３時間硬化反応を行い、硬化物を作成した。【０１５８】
＜ガラス転移温度＞
厚さ２ｍｍの硬化物を幅５ｍｍ、長さ２０ｍｍのサイズに切り出し、これを試験片とした。この試験片を粘弾性測定装置（ＤＭＡ：日立ハイテクサイエンス社製固体粘弾性測定装置「ＤＭＳ６１００」、変形モード：両持ち曲げ、測定モード：正弦波振動、周波数１Ｈｚ、昇温速度３℃／分）を用いて、弾性率変化が最大となる（ｔａｎδ変化率が最も大きい）温度をガラス転移温度として評価した。【０１５９】
＜曲げ強度、曲げ弾性率、曲げ歪み＞
ＪＩＳ  Ｋ７１７１に従って、４ｍｍ厚の硬化物の曲げ強度、曲げ弾性率、曲げ歪みを測定した。【０１６０】
【表１】
2021079711.tif 000011
【図１】
2021079711.tif 000014
【図２】
2021079711.tif 000015
【図３】
2021079711.tif 000016
【図４】
2021079711.tif 000017
【図５】
2021079711.tif 000018
【手続補正書】
【提出日】令和3年6月8日(2021.6.8)
【手続補正１】
【補正対象書類名】特許請求の範囲
【補正対象項目名】全文
【補正方法】変更
【補正の内容】
【特許請求の範囲】
【請求項１】
芳香環上に置換基を有していてもよいナフトール構造と、芳香環上の置換基としてメチル基を有していてもよいカテコール構造とが、置換基を有していてもよいメチレン基を介して結合してなる多官能フェノール樹脂であって、下記構造式（１）で表されるものであることを特徴とする多官能フェノール樹脂。
【化１】
2021079711.tif 000019
〔構造式（１）中、Ｒは水素原子、アルキル基又はアリール基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
【請求項２】
前記構造式（１）におけるＲ、Ｒ１、Ｒ２が水素原子である請求項１記載の多官能フェノール樹脂。
【請求項３】
請求項１又は２記載の多官能フェノール樹脂と、硬化剤（Ｘ）とを含有することを特徴とする硬化性樹脂組成物。
【請求項４】
芳香環上に置換基を有していてもよいナフトール構造と、芳香環上の置換基としてメチル基を有していてもよいカテコール構造とが、置換基を有していてもよいメチレン基を介して結合してなる多官能フェノール化合物と、エピハロヒドリンとの反応物であって、下記構造式（２）で表されるものであることを特徴とする多官能エポキシ樹脂。
【化２】
2021079711.tif 000020
〔構造式（２）中、Ｇはグリシジル基であり、Ｒは水素原子、アルキル基又はアリール基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
【請求項５】
前記構造式（１）におけるＲ、Ｒ１、Ｒ２が水素原子である請求項４記載の多官能エポキシ樹脂。
【請求項６】
請求項４又は５記載の多官能エポキシ樹脂と、硬化剤（Ｙ）とを含有することを特徴とする硬化性樹脂組成物。
【請求項７】
請求項３又は６記載の硬化性樹脂組成物の硬化物。
【請求項８】
請求項３又は６記載の硬化性樹脂組成物と強化繊維とを含有する繊維強化複合材料。
【請求項９】
請求項８記載の繊維強化複合材料の硬化物である繊維強化成形品。
【請求項１０】
請求項３又は６記載の硬化性樹脂組成物と無機充填材とを含有する半導体封止材料。
【請求項１１】
請求項１０に記載の半導体封止材料の硬化物を含有する半導体装置。
【請求項１２】
請求項３又は６記載の硬化性樹脂組成物と補強基材とを有する含浸基材の半硬化物であるプリプレグ。
【請求項１３】
請求項３又は６記載のエポキシ樹脂組成物の板状賦形物と銅箔とからなる回路基板。
【請求項１４】
請求項３又は６記載のエポキシ樹脂組成物の硬化物と基材フィルムとからなるビルドアップフィルム。
【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
芳香環上に置換基を有していてもよいナフトール構造と、芳香環上の置換基としてメチル基を有していてもよいカテコール構造とが、置換基を有していてもよいメチレン基を介して結合してなる多官能フェノール樹脂であって、下記構造式（１）で表されるものであることを特徴とする多官能フェノール樹脂。
【化１】
2021079711.tif 000021
〔構造式（１）中、Ｒは水素原子、メチル基又はエチル基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
【請求項２】
前記構造式（１）におけるＲ、Ｒ１、Ｒ２が水素原子である請求項１記載の多官能フェノール樹脂。
【請求項３】
請求項１又は２記載の多官能フェノール樹脂と、硬化剤（Ｘ）とを含有することを特徴とする硬化性樹脂組成物。
【請求項４】
芳香環上に置換基を有していてもよいナフトール構造と、芳香環上の置換基としてメチル基を有していてもよいカテコール構造とが、置換基を有していてもよいメチレン基を介して結合してなる多官能フェノール化合物と、エピハロヒドリンとの反応物であって、下記構造式（２）で表されるものであることを特徴とする多官能エポキシ樹脂。
【化２】
2021079711.tif 000022
〔構造式（２）中、Ｇはグリシジル基であり、Ｒは水素原子、メチル基又はエチル基であり、Ｒ１は水素原子またはメチル基であり、Ｒ２は水素原子またはアルキル基であり、ｎは０〜３の整数であり、ｍは０〜６の整数であり、ｌは１〜４の整数であり、ｎ＋ｌは４である。複数あるＲ１、Ｒ２は同一でも異なっていてもよい。〕
【請求項５】
前記構造式（１）におけるＲ、Ｒ１、Ｒ２が水素原子である請求項４記載の多官能エポキシ樹脂。
【請求項６】
請求項４又は５記載の多官能エポキシ樹脂と、硬化剤（Ｙ）とを含有することを特徴とする硬化性樹脂組成物。
【請求項７】
請求項３又は６記載の硬化性樹脂組成物の硬化物。
【請求項８】
請求項３又は６記載の硬化性樹脂組成物と強化繊維とを含有する繊維強化複合材料。
【請求項９】
請求項８記載の繊維強化複合材料の硬化物である繊維強化成形品。
【請求項１０】
請求項３又は６記載の硬化性樹脂組成物と無機充填材とを含有する半導体封止材料。
【請求項１１】
請求項１０に記載の半導体封止材料の硬化物を含有する半導体装置。
【請求項１２】
請求項３又は６記載の硬化性樹脂組成物と補強基材とを有する含浸基材の半硬化物であるプリプレグ。
【請求項１３】
請求項３又は６記載の硬化性樹脂組成物の板状賦形物と銅箔とからなる回路基板。
【請求項１４】
請求項３又は６記載の硬化性樹脂組成物の硬化物と基材フィルムとからなるビルドアップフィルム。
【国際調査報告】
2021079711.tif 000023
2021079711.tif 000024
2021079711.tif 000025
2021079711.tif 000026
2021079711.tif 000027
2021079711.tif 000028